(57)【要約】【課題】中間ゴム層が無しでも、第１補強糸層と第２補強糸層とが、相対的に軸方向にずれることを防止できる構造の液圧ブレーキホースを提供すること。【解決手段】液圧ブレーキホースの一例である油圧ブレーキホース１００は、内面ゴム層１、ブレード編み構造の第１補強糸層２、ブレード編み構造の第２補強糸層３、および外面ゴム層４を、内側からこの順に有する。第１補強糸層２の外周面に、内面ゴム層１の一部（ゴム１ａ）がはみ出して付着している。【選択図】図１
2018100726.tif 000002
【特許請求の範囲】
【請求項１】
内面ゴム層、ブレード編み構造の第１補強糸層、ブレード編み構造の第２補強糸層、および外面ゴム層を、内側からこの順に有する液圧ブレーキホースであって、
前記第１補強糸層の外周面に、前記内面ゴム層の一部がはみ出して付着していることを特徴とする、液圧ブレーキホース。
【請求項２】
請求項１に記載の液圧ブレーキホースにおいて、
前記第１補強糸層における単位体積当たりの補強糸の存在割合が、前記第２補強糸層における単位体積当たりの補強糸の存在割合より少ないことを特徴とする、液圧ブレーキホース。
【請求項３】
請求項１または２に記載の液圧ブレーキホースにおいて、
前記内面ゴム層を構成するゴム組成物のムーニー粘度が、５５以上、１１５以下であることを特徴とする、液圧ブレーキホース。
【請求項４】
請求項１〜３のいずれかに記載の液圧ブレーキホースにおいて、
前記第１補強糸層の外周面の面積に対する、前記第１補強糸層の外周面にはみ出して付着した内面ゴムの総面積の比率が、５％以上、１００％未満であることを特徴とする、液圧ブレーキホース。
【発明の詳細な説明】
【技術分野】
【０００１】
本発明は、補強糸層を有する液圧ブレーキホースに関し、特に、油圧ブレーキホースとして、好適に使用される液圧ブレーキホースに関する。
【背景技術】
【０００２】
補強糸層を有するホースとして、例えば、特許文献１，２に記載のものがある。特許文献１に記載のホースは、例えば、冷媒輸送用ホースであって、その補強層（内側補強層および外側補強層）は、スパイラル巻き構造の補強糸層とされている。スパイラル巻き構造の補強糸層とは、その内側の補強糸層の外周面に、補強糸を一方向に巻き付けてなるものである。
【０００３】
ここで、車両などに使用される冷媒輸送用ホースは、例えば、３．５ＭＰａ程度の耐圧性能が要求される。これに対して、車両などに使用される油圧ブレーキホースは、例えば、２５ＭＰａ程度の耐圧性能が要求される。また、車両などに使用される油圧ブレーキホースは、配置スペースの観点から、冷媒輸送用ホースよりも細径のホースとされている。
【０００４】
そのため、油圧ブレーキホースでは、その補強糸層としてスパイラル巻き構造の補強糸層が採用されることはなく、その補強糸層としてブレード編み構造の補強糸層が採用される。これは、スパイラル巻き構造の補強糸層の耐圧強度が、ブレード編み構造の補強糸層の耐圧強度よりも低いからである。そして、油圧ブレーキ用のホースにおいて、スパイラル巻き構造の補強糸層とする場合には、その耐圧性能を確保するために、スパイラル巻き構造の補強糸層を多層設ける必要があり、太径のホースとなってしまう。また、ホースを細径のものとする場合には、ホースの耐圧性能を満足させることができない。
【０００５】
そこで、油圧ブレーキホースは、特許文献２に記載のホースのように、内面ゴム層、ブレード編み構造の第１補強糸層、中間ゴム層、ブレード編み構造の第２補強糸層、および外面ゴム層を、内側からこの順に有する５層構造のホースとされるのが一般的である。
【先行技術文献】
【特許文献】
【０００６】
【特許文献１】特開２０１３−２４２０００号公報
【特許文献２】特開平１０−１２２４４４号公報
【発明の概要】
【発明が解決しようとする課題】
【０００７】
通常、油圧ブレーキホースの端部には、金具が取り付けられる。油圧ブレーキホースの端部に金具が取り付けられる（締結される）際、第１補強糸層および第２補強糸層は、ホースの周方向から圧縮されることで、ホースの軸方向に伸長される。そして、第１補強糸層と第２補強糸層との間に設けられる中間ゴム層は、第１補強糸層と第２補強糸層とが相対的に軸方向に伸長されて、ずれることを防止するためのものである。なお、第１補強糸層と第２補強糸層とが相対的に軸方向にずれると、金具が取り付けられた部位から油漏れが生じる。
【０００８】
ここで、本発明者らは、上記したような油圧ブレーキホースに関して、中間ゴム層を無くすことができないか検討した。中間ゴム層を無くすことができれば、油圧ブレーキホースを従来よりも少ない工程数で製造することができ、しかも、油圧ブレーキホースを従来よりも細径化することができる。
【０００９】
すなわち、本発明の目的は、中間ゴム層が無しでも、第１補強糸層と第２補強糸層とが相対的に軸方向にずれることを防止できる構造の液圧ブレーキホースを提供することである。
【課題を解決するための手段】
【００１０】
本発明に係る液圧ブレーキホースは、内面ゴム層、ブレード編み構造の第１補強糸層、ブレード編み構造の第２補強糸層、および外面ゴム層を、内側からこの順に有し、前記第１補強糸層の外周面に、前記内面ゴム層の一部がはみ出して付着していることを特徴とする。
【発明の効果】
【００１１】
本発明では、第１補強糸層の外周面にはみ出した内面ゴム層の一部で、第１補強糸層と第２補強糸層とが密着させられる。これにより、中間ゴム層が無しでも、第１補強糸層と第２補強糸層とが相対的に軸方向にずれることが防止される。
【図面の簡単な説明】
【００１２】
【図１】本発明の一実施形態に係る液圧ブレーキホースの一部切欠斜視図である。
【図２】図１に示す第１補強糸層の加硫処理前の一部展開図（概略図）である。
【図３】図１に示す第１補強糸層の加硫処理後の一部展開図（概略図）である。
【発明を実施するための形態】
【００１３】
以下、本発明を実施するための形態について、図面を参照しつつ説明する。
【００１４】
（油圧ブレーキホースの構成）
図１に示すように、本発明の一実施形態である油圧ブレーキホース１００（液圧ブレーキホース）は、その内側から、内面ゴム層１、ブレード編み構造の第１補強糸層２、ブレード編み構造の第２補強糸層３、および外面ゴム層４を有する。内面ゴム層１の内側空間は、ブレーキ油で満たされる。当該ブレーキ油に圧力がかけられることで、ブレーキ（不図示）が作動する。油圧ブレーキホース１００は、例えば、四輪自動車に好適に使用される。
【００１５】
内面ゴム層１は、エチレン−プロピレン−ジエンゴム（ＥＰＤＭ）組成物で形成されている。内面ゴム層１の材料は、ＥＰＤＭ組成物に限定されることはない。内面ゴム層１の他の材料としては、スチレン−ブタジエンゴム（ＳＢＲ）組成物などが挙げられる。また、ＥＰＤＭとＳＢＲとをブレンドしたゴム組成物が、内面ゴム層１の材料として用いられてもよい。
【００１６】
なお、内面ゴム層１を構成するゴム組成物のムーニー粘度は、５５以上、１１５以下であることが好ましい。なお、ムーニー粘度とは、ＪＩＳ  Ｋ６３００−１に規定の方法で、ムーニー粘度計を用いて測定された加硫前のゴム（未加硫ゴム）の粘性の値のことをいう。すなわち、内面ゴム層１を構成するゴム組成物のムーニー粘度とは、ＪＩＳ  Ｋ６３００−１に規定の方法で、ムーニー粘度計を用いて測定された当該ゴムの加硫前のゴム（未加硫ゴム）の粘性の値（いわゆる、ＭＬ[１＋４]１００℃）のことである。
【００１７】
第１補強糸層２は、内面ゴム層１の外周面に、ポリビニルアルコール系（以下、ＰＶＡという）繊維からなる補強糸１１をブレード編みにて編み組むことによって形成されている。補強糸１１の材料は、ＰＶＡ繊維に限定されることはない。補強糸１１の他の材料としては、ポリエステル系繊維、ポリアミド系繊維、アラミド系繊維、ガラス繊維、金属繊維などが挙げられる。
【００１８】
なお、ブレード編みとは、公知の編み方であって、例えば、複数本の補強糸１１を一方向と他方向との両方向から、同一円周上で互いをクロスさせて編むことをいう。本実施形態の第１補強糸層２は、２本の補強糸１１をセットにしてブレード編みされたものである。
【００１９】
また、編み組まれた補強糸１１のホースの軸方向に対する傾斜角度、すなわち編組角度θ（図２参照）は、５４度４４分以上であることが好ましい。この５４度４４分の角度は、静止角と呼ばれる。
【００２０】
ここで、図１、３に示すように、第１補強糸層２の外周面に、その内側から、内面ゴム層１の一部のゴム１ａがはみ出して付着している。ゴム１ａは、補強糸１１の網目１２（図２参照）から、内面ゴム層１の一部がはみ出したものである。補強糸１１の網目１２とは、同一円周上で一方向に編み組みされた隣り合う補強糸１１ａと、これらにクロスするとともに、同一円周上で他方向に編み組みされた隣り合う補強糸１１ｂとに囲まれた、わずかな隙間のことをいう。
【００２１】
また、第１補強糸層２の外周面の面積に対する、第１補強糸層２の外周面にはみ出して付着した内面ゴム層１の一部であるゴム１ａ（内面ゴム）の総面積の比率、すなわち、ゴム１ａの総面積率が、５％以上、１００％未満であることが好ましい。なお、はみ出して付着したゴム１ａの総面積とは、複数箇所ではみ出して付着したゴム１ａのそれぞれの面積の総和のことである。
【００２２】
第１補強糸層２の外周面の何パーセントの部分に、内面ゴム層１の一部であるはみ出したゴム１ａが付着しているかは、加硫処理後の油圧ブレーキホース１００を分解し、第１補強糸層２の外周面を、例えば、カメラ撮影および画像処理をすることによって、ゴム１ａの総面積率として自動計測することができる。
【００２３】
第２補強糸層３は、第１補強糸層２の外周面に、ＰＶＡ繊維からなる補強糸１３をブレード編みにて編み組むことによって形成されている。補強糸１３の材料は、補強糸１１と同様、ＰＶＡ繊維に限定されることはない。補強糸１３の他の材料としては、ポリエステル系繊維、ポリアミド系繊維、アラミド系繊維、ガラス繊維、金属繊維などが挙げられる。
【００２４】
ここで、第１補強糸層２における単位体積当たりの補強糸１１の存在割合は、第２補強糸層３における単位体積当たりの補強糸１３の存在割合より少なくされていることが好ましい。換言すれば、第１補強糸層２は、第２補強糸層３よりも「粗」とされていることが好ましい。ブレード編みする補強糸１１，１３の繊度、本数、駒数、および補強糸層２，３の径により、補強糸層２，３における単位体積当たりの補強糸１１，１３の存在割合が決定される。
【００２５】
第２補強糸層３は、外面ゴム層４で被覆されている。外面ゴム層４は、エチレン−プロピレン−ジエンゴム（ＥＰＤＭ）組成物で形成されている。外面ゴム層４の材料は、ＥＰＤＭ組成物に限定されることはない。外面ゴム層４の他の材料としては、クロロプレンゴム（ＣＲ）組成物などが挙げられる。また、ＥＰＤＭとＣＲとをブレンドしたゴム組成物が、外面ゴム層４の材料として用いられてもよい。
【００２６】
（油圧ブレーキホースの製造方法）
図示しない長尺のマンドレルの外周面に、押出機により成形されたチューブ状の内面ゴム層１を被覆する。マンドレル上に被覆された内面ゴム層１の外周面に、所定のテンションをかけながら補強糸１１をブレード編みしていく。ここで、前記したように、内面ゴム層１を構成するゴム組成物のムーニー粘度は、限定されるものではないが、５５以上、１１５以下であることが好ましい。所定のテンションをかけながら内面ゴム層１の外周面に、補強糸１１をブレード編みしていく過程で、内面ゴム層１は、補強糸１１にしごかれて、程度の差はあれ、軸方向に延伸される。内面ゴム層１を構成するゴム組成物のムーニー粘度が、５５以上、１１５以下であると、硬すぎず柔らかすぎずのゴム組成物の選択になり、後に行われる加硫処理において、第１補強糸層２の外周面に、内面ゴム層１の一部がはみ出しやすい。
【００２７】
これに対して、内面ゴム層１を構成するゴム組成物のムーニー粘度が、５５未満であると柔らかすぎて、ブレード編みの過程でしごかれすぎることで、後に行われる加硫処理において、内面ゴム層１の一部がはみ出しにくくなる。これとは逆に、内面ゴム層１を構成するゴム組成物のムーニー粘度が、１１５超であると硬すぎて、後に行われる加硫処理において、内面ゴム層１の一部がはみ出しにくくなる。
【００２８】
補強糸１１が、ブレード編みされて形成された第１補強糸層２の外周面に、所定のテンションをかけながら補強糸１３をブレード編みしていくことで、第２補強糸層３を形成する。第２補強糸層３の外周面に、押出機により成形されたチューブ状の外面ゴム層４を被覆する。その後、未加硫の内面ゴム層１、第１補強糸層２、第２補強糸層３、および未加硫の外面ゴム層４で構成されたホースを加硫処理する。これにより、油圧ブレーキホース１００が完成する。
【００２９】
上記加硫処理において、第１補強糸層２の外周面に、内面ゴム層１の一部がはみ出す。第１補強糸層２は、補強糸１１がブレード編みされて形成されるものであるので、その外周面は凹凸となっている。同様に、第２補強糸層３は、補強糸１３がブレード編みされて形成されるものであるので、その内周面は凹凸となっている。第１補強糸層２と第２補強糸層３との間に、内面ゴム層１からはみ出したゴム１ａは、網目１２および第１補強糸層２の外周面の凹部に入り込むとともに、第２補強糸層３の内周面の凹部にも入り込んで、第１補強糸層２と第２補強糸層３とを密着（一体化）させる。これにより、ゴム１ａは、密着（一体化）効果およびクサビ効果を発揮する。その結果、第１補強糸層２と第２補強糸層３とが、相対的に軸方向にずれることが防止される。
【００３０】
なお、第１補強糸層２の外周面の凸部（編み組まれた補強糸１１のうちの第２補強糸層３側に位置する補強糸１１）と、第２補強糸層３の内周面の凸部（編み組まれた補強糸１３のうちの第１補強糸層２側に位置する補強糸１３）とが、互いに接触している部分では、第１補強糸層２と第２補強糸層３との間に、内面ゴム層１からはみ出したゴム１ａは入り込まない。換言すれば、第１補強糸層２の外周面の全面に、はみ出した内面ゴム層１の一部が付着することはないため、付着する内面ゴムの総面積率としては、１００％未満となる。
【００３１】
（実施例）
表１および表２に、油圧ブレーキホース１００の実施例を５つ示す。実施例４，５では、油圧ブレーキホース１００の金具が取り付けられた部位から、最終的に油漏れが生じてしまったが、第１補強糸層２の外周面に、内面ゴム層１の一部がはみ出して付着するとともに、十分な耐圧および破裂圧性能を有することは、確認された。
なお、油漏れが発生するか否かについての油漏れの試験は、ＪＩＳ  Ｄ２６０１「ブレーキ液適合性」に準じて、次のように評価を行った。ブレーキ液を内部に満たした状態で、１２０℃で７２時間保持させた後、２７．６ＭＰａの圧力を１２０秒間加えて異状がなければ、続けて破裂試験を行った後、金具が取り付けられた部位からの油漏れの発生有無（締結部の金具内部への油回りを含む）までを確認した。
【００３２】
【表１】
2018100726.tif 000003
【００３３】
【表２】
2018100726.tif 000004
【００３４】
（作用・効果）
液圧ブレーキホースの一例である前記した油圧ブレーキホース１００は、内面ゴム層１、ブレード編み構造の第１補強糸層２、ブレード編み構造の第２補強糸層３、および外面ゴム層４を、内側からこの順に有する。そして、第１補強糸層２の外周面に、内面ゴム層１の一部（ゴム１ａ）がはみ出して付着している。
【００３５】
この構成によると、第１補強糸層２の外周面に、はみ出した内面ゴム層１の一部（ゴム１ａ）で、第１補強糸層２と第２補強糸層３とが密着させられる。ゴム１ａは、密着（一体化）効果およびクサビ効果を発揮し、中間ゴム層が無しでも、第１補強糸層２と第２補強糸層３とが、相対的に軸方向にずれることが防止される。
【００３６】
ここで、第１補強糸層２における単位体積当たりの補強糸１１の存在割合が、第２補強糸層３における単位体積当たりの補強糸１３の存在割合より少ないことが好ましい。
【００３７】
この構成によると、内面ゴム層１の一部は、相対的に、第１補強糸層２を通過しやすいが、第２補強糸層３は通過しにくい。これにより、密着（一体化）効果およびクサビ効果を発揮するゴム１ａを、第１補強糸層２と第２補強糸層３との間に、ほどよい総面積率で存在させることができる。また、内面ゴム層１の一部が、第２補強糸層３を通過して外面ゴム層４まで達すると、外観異常のホースとなってしまうが、これを防止することができる。
【００３８】
また、内面ゴム層１を構成するゴムのムーニー粘度は、５５以上、１１５以下であることが好ましい。この構成によると、第１補強糸層２の外周面に、内面ゴム層１の一部がはみ出しやすい。
【００３９】
また、第１補強糸層２の外周面の面積に対する、第１補強糸層２の外周面にはみ出して付着した内面ゴム（ゴム１ａ）の総面積の比率、すなわち、ゴム１ａの総面積率が、５％以上、１００％未満であることが好ましい。この構成によると、第１補強糸層２と第２補強糸層３とが、相対的に軸方向にずれることを、より防止することができる。
【００４０】
（変形例）
上記の実施形態は、次のように変更可能である。
第１補強糸層２における単位体積当たりの補強糸１１の存在割合は、第２補強糸層３における単位体積当たりの補強糸１３の存在割合より少ないことに限定さることはない。例えば、第１補強糸層２における単位体積当たりの補強糸１１の存在割合と、第２補強糸層３における単位体積当たりの補強糸１３の存在割合とが、同程度であってもよい。
【００４１】
内面ゴム層１を構成するゴム組成物のムーニー粘度は、５５以上、１１５以下であることに限定されることはない。ムーニー粘度が上記範囲外であっても、第１補強糸層２の外周面に、内面ゴム層１の一部がはみ出して付着するとともに、十分な耐圧および破裂圧性能を有する効果は得られる。
【００４２】
第１補強糸層２の外周面の５％以上、１００％未満の部分に、はみ出した内面ゴム層１の一部が付着していることに限定さることはない。第１補強糸層２の外周面の５％未満の部分に、はみ出した内面ゴム層１の一部が付着していても、第１補強糸層２と第２補強糸層３とが、相対的に軸方向にずれることを防止する効果は得られる。
【００４３】
その他に、当業者が想定できる範囲で、種々の変更を行えることは勿論である。
【符号の説明】
【００４４】
１：内面ゴム層
１ａ：内面ゴム層１からはみ出したゴム
２：第１補強糸層
３：第２補強糸層
４：外面ゴム層
１１，１３：補強糸
１００：油圧ブレーキホース（液圧ブレーキホース）
【図１】
2018100726.tif 000005
【図２】
2018100726.tif 000006
【図３】
2018100726.tif 000007